(57)【要約】【課題】抗菌性濾布として雑菌の増殖を防ぎ且つ防臭性も有し、食品の乾燥・分級・粉砕機などの捕集用バグフィルタおよび粉体捕集装置に適用すると好適である抗菌性濾布を提供する。【解決手段】雑菌の増殖を防ぐ織布またはフェルト材からなる濾布であって、破裂強度５０Ｎ／ｃｍ２以上、引張り強度３００Ｎ／５ｃｍ巾以上、荷重５０Ｎ／５ｃｍで伸度５％以下であり、１種または２種以上の通常繊維のラップと、ラップ間に配置した高張力の基布とをニードルパンチングでシート状に一体化して得たフェルト材または織布に抗菌薬剤の溶液を含浸させて乾燥した後に、所望の形状に成形加工する。【選択図】      図１
2005007330.tif 000002
【特許請求の範囲】
【請求項１】
雑菌の増殖を防ぐ織布またはフェルト材からなる濾布であって、破裂強度５０Ｎ／ｃｍ２以上、引張り強度３００Ｎ／５ｃｍ巾以上、荷重５０Ｎ／５ｃｍで伸度５％以下であるバグフィルタ用の抗菌性濾布。
【請求項２】
１種または２種以上の通常繊維のラップと、ラップ間に配置した高張力の基布とをニードルパンチングでシート状に一体化して得たフェルト材または織布に抗菌薬剤の溶液を含浸させて乾燥した後に、所望の形状に成形加工しており、破裂強度５０Ｎ／ｃｍ２以上、引張り強度３００Ｎ／５ｃｍ巾以上および荷重５０Ｎ／５ｃｍで伸度５％以下であるバグフィルタ用の抗菌性濾布の製造法。
【請求項３】
抗菌薬剤の溶液が、キチン含有溶液、キトサン含有溶液、ポリフェノール含有溶液、カテキン含有溶液、竹酢液、木酢液からなる天然物由来の薬剤溶液である請求項２記載の製造法。
【請求項４】
１種または２種以上の繊維からなるラップと、ラップ間に配置した高張力の基布とをニードルパンチングでシート状に一体化し、さらに所望の形状に成形加工しており、ラップを構成する繊維や基布または織布の一部ないし全部が抗菌薬剤を添加した抗菌繊維からなり、破裂強度５０Ｎ／ｃｍ２以上、引張り強度３００Ｎ／５ｃｍ巾以上および荷重５０Ｎ／５ｃｍで伸度５％以下であるバグフィルタ用の抗菌性濾布の製造法。
【請求項５】
雑菌の増殖を防ぐ織布または基布介在のフェルト材からなる抗菌性濾布を用い、破裂強度５０Ｎ／ｃｍ２以上、引張り強度３００Ｎ／５ｃｍ巾以上、荷重５０Ｎ／５ｃｍで伸度５％以下であるフィルタ。
【請求項６】
雑菌の増殖を防ぐ織布または基布介在のフェルト材からなる抗菌性濾布から製造し、破裂強度５０Ｎ／ｃｍ２以上、引張り強度３００Ｎ／５ｃｍ巾以上、荷重５０Ｎ／５ｃｍで伸度５％以下であるフィルタを取り付けた粉体捕集装置。
【発明の詳細な説明】
【０００１】
【発明の属する技術分野】
本発明は、雑菌の増殖を防ぎ且つ防臭性も有する抗菌性濾布およびその製造法に関し、例えば、食品の乾燥・分級・粉砕機などにおける粉体捕集装置に取り付ける固体粒子捕集用バグフィルタに適用すると好適な抗菌性濾布に関する。
【０００２】
【従来の技術】
デンプンや精米のような食品の乾燥・分級・粉砕機では、固体粒子の捕集装置としてサイクロン、湿式スライバを設置する場合が多く、これは食品の保管用サイロにおけるエアー抜き装置でも同様である。このような粉体捕集装置をバグフィルタで構成すると、濾布表面で雑菌が繁殖する可能性が大きいため、一般的には、サイクロンおよび湿式スライバが設置されており、特殊な場合を除いて、通常濾布のフィルタを用いることは少ない。
【０００３】一方、粉体捕集装置の特殊例として、造粒装置にはフィルタを設置している。この造粒装置は、水溶液や懸濁液のような液体原料を造粒室の上方に噴霧し、乾燥によって形成された微粒子を室下方に設けた流動層で受け、該流動層で液体原料を微粒子に順次付着させて顆粒物を造粒する。この造粒装置において、食品や医薬品用の顆粒物を製造する場合には、有機浮遊物を捕集するフィルタで雑菌が繁殖しないように、３枚の金網からなるフィルタを使用している。金網製のフィルタは、例えば、目の粗さを径２μｍ程度に調整したステンレス鋼の金網３枚を焼結して製造する。
【０００４】
【発明が解決しようとする課題】
金網製のフィルタは、この造粒装置において、雑菌繁殖の問題は殆ど発生しないけれども、浮遊微粒子に関して、金網の捕集効率が織布やフェルトの繊維のそれに比べて低いため、少なくとも３層構造が必要となって製造コストが非常に高くなる。また、金網製のフィルタは、捕捉微粒子によって目詰まりを起こしやすいため、造粒装置を停止してから、圧縮エアーや洗浄液を吹き付けて繁雑に払い落としたり、特開２００３−１０３１２８号のような洗浄装置の設置が必要となってコスト高になる。
【０００５】また、織布やフェルトの繊維製のフィルタは、有機質の微粒子を捕集すると捕捉微粒子の滞積と吸湿によって雑菌が繁殖しやすく、現状では、食品の乾燥・分級・粉砕機や造粒装置においてフィルタの素材として使用されていない。仮に、フィルタを織布やフェルトの繊維製にするならば、結露を防止して菌発生を抑制するために、電気ヒータなどの加熱システムを設置することが必要になる。しかもフィルタの洗浄の際に、装置全体を滅菌することを要するので非常に手間と時間が掛かり、逆流エアーの圧力に耐える素材を用いることも必要である。
【０００６】本発明は、従来の粉体捕集装置および金網製のフィルタに関する前記の問題点を改善するために提案されたものであり、食品や医薬品用の有機質粒子を捕集する際に、雑菌が増殖しないバグフィルタ用の安価な抗菌性濾布を提供することを目的としている。本発明の他の目的は、有機製品の濾過工程内において雑菌の繁殖を防ぎ且つ防臭効果を有するバグフィルタ用の抗菌性濾布を製造する方法を提供することである。本発明の別の目的は、耐久性を有する抗菌性濾布を用いたフィルタおよび該フィルタを取り付けた粉体捕集装置を提供することである。
【０００７】
【課題を解決するための手段】
上記目的を達成するために、本発明に係るバグフィルタ用の抗菌性濾布は、雑菌の増殖を防ぐ織布またはフェルト材からなる。この抗菌性濾布の濾過特性は、破裂強度５０Ｎ／ｃｍ２以上、引張り強度３００Ｎ／５ｃｍ巾以上、荷重５０Ｎ／５ｃｍで伸度５％以下であることを要する。
【０００８】本発明に係る抗菌性濾布を製造するには、１種または２種以上の通常繊維のラップと、ラップ間に配置した高張力の基布とをニードルパンチングでシート状に一体化して得たフェルト材に抗菌薬剤の溶液を含浸させて乾燥した後に、所望の形状に成形加工する。この製造方法で得た抗菌性濾布の濾過特性は、破裂強度５０Ｎ／ｃｍ２以上、引張り強度３００Ｎ／５ｃｍ巾以上および荷重５０Ｎ／５ｃｍで伸度５％以下である。この製造方法は、織布についても同様である。この製造方法で用いる抗菌薬剤の溶液は、キチン含有溶液、キトサン含有溶液、ポリフェノール含有溶液、カテキン含有溶液、竹酢液、木酢液からなる天然物由来の薬剤溶液であると好ましい。
【０００９】本発明の抗菌性濾布を製造するには、１種または２種以上の繊維からなるラップと、ラップ間に配置した高張力の基布とをニードルパンチングでシート状に一体化し、さらに所望の形状に成形加工してもよく、ラップを構成する繊維や基布または織布の一部ないし全部が抗菌薬剤を添加した抗菌繊維からなる。この製造方法で得た抗菌性濾布についても、その濾過特性が、破裂強度５０Ｎ／ｃｍ２以上、引張り強度３００Ｎ／５ｃｍ巾以上および荷重５０Ｎ／５ｃｍで伸度５％以下である。
【００１０】本発明のフィルタには、雑菌の増殖を防ぐ織布または基布介在のフェルト材からなる抗菌性濾布を用い、その濾過特性は破裂強度５０Ｎ／ｃｍ２以上、引張り強度３００Ｎ／５ｃｍ巾以上、荷重５０Ｎ／５ｃｍで伸度５％以下である。また、このフィルタは、粉体捕集装置に取り付けると好ましい。
【００１１】
【発明の実施の形態】
本発明に係るバグフィルタ用の抗菌性濾布は、雑菌の増殖を防ぐ織布または基布３介在のフェルト材５からなり、フィルタの洗浄において逆流エアーの圧力に耐える素材を用いる。このため、抗菌性濾布の濾過特性は、破裂強度５０Ｎ／ｃｍ２以上、引張り強度３００Ｎ／５ｃｍ巾以上、荷重５０Ｎ／５ｃｍで伸度５％以下であることを要し、これらの測定法はＪＩＳ・Ｌ１０９６で規定している。また、密度は０．２５ｇ／ｃｍ３以上であると好ましい。
【００１２】抗菌性濾布は、食品、医薬品、化粧品などに用いる有機質の固体微粒子を捕集し、この捕集過程において雑菌の増殖を抑制するので、この種の用途のフィルタとして好適である。このフィルタでは、織布またはフェルト材５を構成する通常繊維は非毒性であり、該フェルト材においてラップ間に配置した基布３も同様である。抗菌性濾布において、一体化したフェルト材５は、所望の形状に成形加工した後に毛焼き加工を行い、さらにプレス処理によって所定の厚みに定めると好ましい。抗菌性濾布では、織布またはフェルト材５の片面または両面にポリテトラフルオロエチレンの多孔質膜をラミネートすることも可能である。
【００１３】前記のフィルタは、粉体捕集またはエアー抜きに取り付けると好ましく、該フィルタの洗浄において逆流エアーの圧力に耐えるため、破裂強度５０Ｎ／ｃｍ２以上、引張り強度３００Ｎ／５ｃｍ巾以上、荷重５０Ｎ／５ｃｍで伸度５％以下の濾過特性を有することを要する。この粉体捕集装置には、食品、医薬品、化粧品などの粒子を処理する乾燥・分級・粉砕機または造粒装置の一部を構成する粒子捕集装置、保管用サイロにおけるエアー抜き装置または各種の集塵機などを包含する。
【００１４】本発明の濾布は、一方では、天然物由来の抗菌薬剤の溶液を含浸させて乾燥することによって抗菌性を付与する。この抗菌薬剤の溶液は、キチン含有溶液、キトサン含有溶液、ポリフェノール含有溶液、カテキン含有溶液、竹酢液、木酢液であり、この溶液を浸漬またはスプレーによってフェルト材に含浸させる。また、この種の濾布として、織布に天然物由来の薬剤溶液を浸漬またはスプレーして含浸させてもよい。
【００１５】本発明の濾布は、他方では、フェルト材のラップを構成する繊維の一部ないし全部が抗菌繊維であることによって抗菌性を付与する。この際に、ラップの代わりまたは該ラップとともに、基布を構成する繊維の一部ないし全部が抗菌繊維であってもよい。織布の場合には、該織布を構成する繊維の一部ないし全部が抗菌繊維である。用いる抗菌繊維は、天然物由来の薬剤を練り込みまたは後加工した繊維であると好ましい。
【００１６】抗菌性濾布を製造するには、図１に例示するように、１種または２種以上の通常繊維のラップ間に、高張力の基布３をニードルパンチングによってシート状に一体化すればよい。基布３は、単数または複数枚をラップの上面や下面または両面に配置してもよいけれども、一般にラップ１，２の間に配置する。
【００１７】フェルト材５または織布で用いる１種または２種以上の通常繊維は、非毒性すなわち生体安全性であると好ましく、人の身体の構造または機能に影響を及ぼさない合成、人造または天然繊維であることを要する。抗菌性濾布について、熱水またはスチームによる滅菌処理や洗浄を行うことがある用途では、この通常繊維は耐熱性であることを要する。
【００１８】好適な通常繊維として、ポリエステル繊維、メタフェニレンイソフタルアミド繊維、パラフェニレンテレフタルアミド繊維、ポリテトラフルオロエチレン（ＰＴＦＥ）繊維、ポリフェニレンサルファイド（ＰＰＳ）繊維繊維）、ポリ四フッ化エチレン繊維、ポリイミド繊維、シリカ繊維、ポリ−ｐ−フェニレンテレフタルアミド繊維、ポリ−ｐ−ベンズアミド繊維、共重合アラミド繊維、炭素繊維、レーヨンなどが例示できる。これらの繊維は複合繊維や混合繊維の態様であってもよい。
【００１９】本発明で用いる基布３は、濾布が使用時に伸びるのを防ぐために高張力であることを要し、このために少なくとも一部に高張力繊維を加え、且つ用途に応じて耐熱性であると好ましい。この高張力繊維は、ポリエステル繊維、メタフェニレンイソフタルアミド繊維、パラフェニレンテレフタルアミド繊維などであり、所望に応じて炭素繊維、ガラス繊維、セラミック繊維を使用してもよい。基布３において、高張力繊維は基布全体または縦糸を構成し、または縦糸の一部だけを構成する。基布３の構造は、通常の平織布であっても、縦糸と横糸を格子状に交差させて交点を融着したものでもよい。
【００２０】基布３を介在させ且つ適宜に積層したラップは、ニードルパンチングで一体化し、例えば、このニードルパンチにおける針本数は２００〜３５０本／ｃｍ２程度である。ニードルパンチの後では、フェルト材５の片面または両面を毛焼き加工して遊び毛を除くことが望ましい。ついで、カレンダなどのホットプレスによって所定の厚みと密度に調整し、例えば、約１３０〜２００℃で数分間プレスすることによって所定のフェルト材５を得る。
【００２１】フェルト材５または織布には、天然物由来の薬剤溶液を浸漬またはスプレーによって含浸させて乾燥する。この薬剤溶液として、キチンまたはキトサン含有溶液、キトサン水溶液（商品名：ダイキトサンＷ−１０、大日精化工業製）、キトサン水分散体（商品名：ダイキトサンＦＰ）、キトサン誘導体溶液、ポリフェノール含有溶液、カテキン含有溶液、竹酢液（商品名：竹宝水）、木酢液などが例示できる。キトサンは、天然に存在する多糖類であり、カニやエビなどの甲殻類の甲殻に存在するキチンを加水分解して得られ、高い生体適合性、抗菌性、吸放湿性、保湿性、吸着性を有する。竹酢液や木酢液とは、竹炭または木炭の製造時に出る煙を冷却・回収した竹や木のエキスであり、高度な蒸留技術で精製することにより、原液は高い消臭効果、抗酸化作用、虫除け作用などを有する。
【００２２】薬剤溶液を含浸させたフェルト材５または織布は、適度に絞ってから乾燥すると所望の濾布を得る。このフェルト材の片面または両面にＰＴＦＥ樹脂の多孔質膜７（図２）を貼り合わせておくと、より優れた微粒子除去性能を付与することができる。
【００２３】一方、本発明に係る抗菌性濾布は、前記のような薬剤による後処理の代わりに、ラップ、基布または織布を構成する繊維の一部に抗菌繊維を用いたフェルト材から製造してもよく、該ラップの残りは前記と同様の非毒性である通常繊維を使用する。この場合、ラップの間に基布を介在させてニードルパンチングし、さらに表面を毛焼き加工してから、カレンダなどのホットプレスによって厚みと密度を調整するだけで濾布を得ることができる。
【００２４】このフェルト製の抗菌性濾布において、抗菌繊維の使用量は１０〜７０重量％であると好ましい。抗菌繊維の使用量が１０重量％であると、濾布が所定の抗菌性を有しない場合がある。また、抗菌繊維の使用量が７０重量％を超えても、濾布の抗菌性は殆ど変わらず、該濾布のコストが上昇するだけである。これは、織布を用いる濾布についても同様である。
【００２５】本発明で用いる抗菌繊維は、天然物由来の薬剤を練り込みまたは後加工した繊維である。この抗菌繊維として、キトサン微粒子練り込みアクリル繊維（商品名：ニューターフェルパークリン、三菱レイヨン製）、キチン・キトサンと木材パルプとの溶解・複合化レーヨン繊維（商品名：クラビオン、オーミケンシ製）、キトサン練り込み繊維（商品名：キトポリィ、富士紡績製）、脂肪族イミド系抗菌剤での後加工繊維（商品名：ノモス、シキボウ製）、ヒノキチオールでの後加工繊維（商品名：ひのきち、東邦テナックス製）などが例示できる。
【００２６】フェルト材５または織布から得た濾布は、収納する粉体捕集装置の寸法と平面形状に合わせ、用途に応じた形状に成形加工すればよい。例えば、集塵装置や造粒装置のフィルタに成形するならば、図３に示すように、両側縁の縫着や接着などにより、筒形フィルタ１８や封筒形フィルタ２０などの形状に定める。集塵装置や造粒装置などにおいて、抗菌性濾布の筒形フィルタ１８を取り付けるには、補強部材として円筒状のリテーナ（図示しない）を筒形フィルタ１８の内側に配置すると好ましい。このリテーナには、表面に多数個の貫通孔が設けられている。
【００２７】
【実施例】
次に、本発明を実施例に基づいて説明するが、本発明は実施例に限定されるものではない。
【００２８】実施例１
繊度２デニールであるポリエステル繊維５０重量％と、繊度３デニールであるポリエステル繊維５０重量％とを均一に混綿してウェブを製造する。このウェブを積層し、重さ４７０ｇ／ｍ２のカードラップを形成する。
【００２９】図１に示すように、２等分のカードラップ１，２の間に、基布３として、重さ８０ｇ／ｍ２であるポリエステル繊維のマルチフィラメント織布を介在させてニードルパンチングする。さらに表面を毛焼き加工して遊び毛を除き、カレンダなどのホットプレスによって所定の厚みと密度に調整する。この結果、重さ５５０ｇ／ｍ２のフェルト材５を得る。
【００３０】製造したフェルト材５は、下記の配合率である薬剤溶液１００重量部に含浸加工する。
2005007330.tif 000003
含浸させたフェルト材は、絞り率１００％で絞り、１８０℃で６分間乾燥すると、所望の濾布を得る。
【００３１】得た濾布の濾布特性をＪＩＳ・Ｌ１０９６で規定の方法で測定すると、下記の通りである。
2005007330.tif 000004
【００３２】実施例１で得た濾布の抗菌効果の評価試験を行う。この濾布に黄色ブドウ球菌を菌数１．３×１０５植え付け、１８時間後の経時変化を測定すると、菌数が＜１００であった。一方、ブランク（無加工試験片）に黄色ブドウ球菌を菌数１．３×１０５植え付け、１８時間後の経時変化を測定すると、菌数が１．３×１０７であった。この結果、この濾布の静菌活性値は５．１である。
【００３３】静菌活性値は、ブランクの培養後の生菌数の対数値と、加工試験片の培養後の生菌数の対数値との差である。ＪＩＳ・Ｌ１９０２によると、繊維製品の抗菌性試験方法では、静菌活性値が２．２以上を抗菌・防臭加工と認めているから、実施例１の濾布は抗菌・防臭加工材料に相当する。
【００３４】実施例１で得た濾布は、逆洗パルス圧力６ｋｇ／ｃｍ２、パルスインターバル２０秒の条件で２年間運転した。この結果として、この濾布の濾布特性および濾過性能について異常は認められなかった。
【００３５】実施例２
繊度２デニールであるメタフェニレンイソフタルアミド繊維（商品名：コーネックス、テイジン製）１００％を均一に混綿してウェブを製造する。このウェブを積層し、重さ４００ｇ／ｍ２のカードラップを形成する。
【００３６】図１に示すように、２等分のカードラップ１，２の間に、基布３として、重さ８０ｇ／ｍ２であるメタフェニレンイソフタルアミド繊維の平織布を介在させてニードルパンチングする。さらに表面を毛焼き加工して遊び毛を除き、カレンダなどのホットプレスによって所定の厚みと密度に調整する。この結果、重さ４８０ｇ／ｍ２のフェルト材５を得る。
【００３７】製造したフェルト材５は、実施例１と同様に含浸加工する。得た濾布に関する濾布特性および抗菌効果は、実施例１とほぼ準じている。
【００３８】実施例２で得た濾布は、耐熱性および耐食性が優れている。この濾布で筒形フィルタ１８（図３）を成形すれば、集塵装置や造粒装置に取り付けることが可能である。この濾布は、ハステロイなどの滅菌用スチームに対する耐熱性および耐食性を有する。また、逆洗パルス圧力６ｋｇ／ｃｍ２、パルスインターバル２０秒の条件で２年間運転した結果、この濾布の濾布特性および濾過性能について異常は認められなかった。
【００３９】実施例３
図２に示す濾布を製造するために、繊度２デニールであるポリエステル繊維５０重量％と、繊度３デニールであるポリエステル繊維５０重量％とを均一に混綿してウェブを製造する。このウェブを積層し、重さ４２０ｇ／ｍ２のカードラップを形成する。
【００４０】２等分のカードラップ１，２の間に、基布３として、重さ８０ｇ／ｍ２であるポリエステル繊維のマルチフィラメント織布を介在させてニードルパンチングする。さらに表面を毛焼き加工して遊び毛を除き、カレンダなどのホットプレスによって所定の厚みと密度に調整する。この結果、重さ５００ｇ／ｍ２のフェルト材８を得る。
【００４１】得たフェルト材８の片面に、ＰＴＦＥ樹脂６のディスパージョンをスプレーで塗布してから、ロール対を通して厚さ３０μｍのＰＴＦＥ樹脂の多孔質膜７を貼り合わせる。ロール対は、温度２２０℃、圧力０．１５ＭＰａであり、速度２．５ｍ／分でラミネート処理すると濾布を得る。
【００４２】この濾布に関する抗菌効果は、実施例１とほぼ準じる。また、逆洗パルス圧力６ｋｇ／ｃｍ２、パルスインターバル２０秒の条件で２年間運転した結果、この濾布の濾布特性および濾過性能について異常は認められなかった。
【００４３】実施例４
ウェブを実施例１と同様に製造し、さらに実施例１と同様の基布３を介在させてフェルト材５を得る。
【００４４】実施例１と同様の薬剤溶液を用い、フェルト材の片面つまり毛焼き表面にスプレー加工する。薬剤溶液の塗布量は湿量で１５０ｇ／ｍ２である。１８０℃で３分間乾燥すると、所望の濾布を得る。
【００４５】得た濾布に関する抗菌効果は、実施例１とほぼ準じる。また、逆洗パルス圧力６ｋｇ／ｃｍ２、パルスインターバル２０秒の条件で２年間運転した結果、この濾布の濾布特性および濾過性能について異常は認められなかった。
【００４６】実施例５
繊度２デニールであるポリエステル繊維７０重量％と、繊度３デニールである抗菌アクリル繊維（キトサン微粒子練り込みアクリル、商品名：ニューターフェルパークリン）３０重量％とを均一に混綿してウェブを製造する。このウェブを積層し、重さ４２０ｇ／ｍ２のカードラップを形成する。
【００４７】実施例１と同様に基布３を介在させ、ニードルパンチングする。さらに表面を毛焼き加工して遊び毛を除き、カレンダなどのホットプレスによって所定の厚みと密度に調整する。この結果、重さ５００ｇ／ｍ２のフェルト材５つまり濾布を得る。
【００４８】得た濾布の濾布特性をＪＩＳ・Ｌ１０９６で規定の方法で測定すると、下記の通りである。
2005007330.tif 000005
【００４９】実施例５で得た濾布の抗菌効果は実施例１に準じる。この濾布の静菌活性値は３．２であり、該濾布は抗菌・防臭加工材料に相当する。
【００５０】実施例５で得た濾布は、逆洗パルス圧力６ｋｇ／ｃｍ２、パルスインターバル２０秒の条件で２年間運転した。この結果として、この濾布の濾布特性および濾過性能について異常は認められなかった。
【００５１】実施例６
５枚朱子織のポリエステル織布を下記の配合率である薬剤溶液１００重量部に含浸加工する。
2005007330.tif 000006
含浸させたフェルト材は、絞り率１００％で絞り、１８０℃で６分間乾燥する。得た織布製の濾布は、重さ３１５ｇ／ｍ２、厚さ０．５５ｍｍである。
【００５２】実施例６で得た濾布の抗菌効果は実施例１に準じる。この濾布は抗菌・防臭加工材料に相当する。また、逆洗パルス圧力６ｋｇ／ｃｍ２、パルスインターバル２０秒の条件で２年間運転した結果、この濾布の濾布特性および濾過性能について異常は認められなかった。
【００５３】
【発明の効果】
本発明に係る抗菌性濾布は、食品、医薬品、化粧品、飼料などに用いる有機質物質を濾過しても濾布表面で雑菌が増殖することがなく、バグフィルタを含む各種の粉体捕集装置に適用できる。本発明の抗菌性濾布は、雑菌繁殖を防ぐことで該濾布において菌の排泄異物が減少し、異臭の発生が少なくなるという防臭効果を有する。本発明の抗菌性濾布では、キトサンなどの天然物由来の薬剤を繊維に含浸させたり練り込んでいるので、該濾布の使用によって人の身体の構造または機能に影響を及ぼすことがなく、所定の品質と生体安全性を確保している。
【００５４】本発明の抗菌性濾布は、例えば、食品の乾燥・分級・粉砕機用のバグフィルタ、食品の保管用サイロにおけるエアー抜きバグフィルタ、粉体捕集装置である造粒装置に取り付けるバグフィルタとして好適である。本発明の抗菌性濾布は、従来の金網製のフィルタに比べて遙かに安価であり、使用時に目詰まりを起こすことも少ない。したがって、フィルタの洗浄のために装置を停止する回数が少なくなり、菌発生の抑制のために、電気ヒータなどの加熱システムを設置することも不要になる。
【００５５】本発明の抗菌性濾布は、その特性として、抗菌性のほかに保湿性、吸着性、吸放湿性、生体適合性を有することで汎用性が非常に高い。本発明の抗菌性濾布は、バグフィルタ用途以外においても、高い吸着性および保湿性などを利用して、飲用水や生理活性溶液の清澄化または有機質微粒子の捕集のような種々の濾過用途に適し、有機製品の濾過工程内において常に雑菌の繁殖を防ぎ且つ高い防臭効果を付与する。
【図面の簡単な説明】
【図１】薬剤処理によって抗菌性濾布となるフェルト材を示す概略断面図である。
【図２】本発明の変形例を示す概略断面図である。
【図３】（１）は円筒形および（２）は封筒形である抗菌性濾布の例を示す斜視図である。
【符号の説明】
１，２  カードラップ
３  基布
５  フェルト材
１８  筒形フィルタ
【図１】
2005007330.tif 000007
【図２】
2005007330.tif 000008
【図３】
2005007330.tif 000009